ДВУХКОМПОНЕНТНАЯ СТРОИТЕЛЬНАЯ РАСТВОРНАЯ СМЕСЬ И ЕЕ ПРИМЕНЕНИЕ

1. Двухкомпонентная строительная растворная смесь со смоляным компонентом (А), содержащим в качестве отверждаемого ингредиента по меньшей мере одну способную к радикальному отверждению смолу, и отверждающим компонентом (В), содержащим отверждающее средство для способной к радикальному отверждению смолы смоляного компонента (А), причем смоляной компонент (А) и/или отверждающий компонент (В) в качестве дополнительного ингредиента содержит по меньшей мере одну неорганическую добавку, отличающаяся тем, что неорганическая добавка содержит переходный оксид алюминия, имеющий средний размер частиц d50 по меньшей мере 7,0 мкм и диаметр пор от 4,0 нм до 30 нм.
2. Строительная растворная смесь по п. 1, отличающаяся тем, что неорганическая добавка содержит по меньшей мере переходный оксид алюминия, а также одно или несколько дополнительных веществ, выбранных из группы, состоящей из неорганических наполнителей, гидравлически схватывающийся или поликонденсируемых неорганических соединений, модификаторов и их смесей.
3. Строительная растворная смесь по п. 1, отличающаяся тем, что неорганическая добавка содержит наполнитель, предпочтительно наполнитель, выбранный из группы, состоящей из кварца, стекла, корунда, фарфора, керамики, барита, легкого шпата, гипса, талька и/или мела, а также их смесей.
4. Строительная растворная смесь по п. 1, отличающаяся тем, что неорганическая добавка содержит гидравлически схватывающееся или поликонденсируемое неорганическое соединение.
5. Строительная растворная смесь по п. 1, отличающаяся тем, что неорганическая добавка содержит дополнительные неорганические модификаторы, предпочтительно загустители, разжижители и тиксотропные средства, а также их смеси.
6. Строительная растворная смесь по п. 1, отличающаяся тем, что переходный оксид алюминия присутствует в строительной растворной смеси в количестве от 0,5 до 10 объемных процентов, предпочтительно от 1 до 8 об.%.
7. Строительная растворная смесь по п. 1, отличающаяся тем, что средний размер частиц d50 переходного оксида алюминия составляет по меньшей мере 12,0 мкм, предпочтительно по меньшей мере 14,0 мкм, более предпочтительно по меньшей мере 25,0 мкм и особо предпочтительно по меньшей мере 35 мкм.
8. Строительная растворная смесь по п. 1, отличающаяся тем, что усадка при полимеризации строительной растворной смеси составляет менее 3,1 %, предпочтительно менее 2,5%, более предпочтительно менее 2% или особо предпочтительно менее 1%.
9. Строительная растворная смесь по п. 1, отличающаяся тем, что переходный оксид алюминия обладает средним размером частиц d50 до 120 мкм.
10. Строительная растворная смесь по п. 1, отличающаяся тем, что переходный оксид алюминия обладает диаметром пор в диапазоне от 4,5 нм до 20 нм, предпочтительно от 4,5 нм до 15 нм.
11. Строительная растворная смесь по п. 1, отличающаяся тем, что неорганические добавки, включая переходный оксид алюминия, присутствуют в строительной растворной смеси в количестве от 50 до 80 массовых процентов, в пересчете на общую массу смеси.
12. Строительная растворная смесь по п. 1, отличающаяся тем, что способная к радикальному отверждению смола содержит уретан(мет)акрилатную смолу и/или (мет)акрилат-модифицированную эпоксидную смолу.
13. Строительная растворная смесь по п. 1, отличающаяся тем, что смоляной компонент (А) содержит по меньшей мере один ингибитор полимеризации из группы фенольных соединений, а также при необходимости нефенольных соединений из группы стабильных радикалов и/или фенотиазинов.
14. Строительная растворная смесь по п. 13, отличающаяся тем, что ингибитор полимеризации содержит фенольное соединение, которое может образовывать связь с переходным оксидом алюминия, предпочтительно фенольное соединение, имеющее по меньшей мере две гидроксигруппы, особо предпочтительно гидрохинон и производные гидрохинона, бензохинон, пирокатехин и производные пирокатехина, такие как трет-бутилпирокатехин, 4-метилпирокатехин, 3,5-ди-трет-бутилпирокатехин и 3,4-дигидроксибензальдегид, и их смеси.
15. Строительная растворная смесь по п. 1, отличающаяся тем, что отверждающий компонент (В) является безводным.
16. Строительная растворная смесь по п. 1, отличающаяся тем, что смоляной компонент (А) составлен из:
способной к радикальному отверждению смолы в количестве от 5 до 45 % мас.;
реакционноспособного разбавителя в количестве от 0 до 25 % мас.;
ускорителя в количестве от 0 до 3 % мас.;
ингибитора полимеризации в количестве от 0 до 5 % мас.; и
по меньшей мере одной неорганической добавки в количестве от 50 до 80 % мас.;
причем сумма всех долей составляет 100 массовых процентов, и причем неорганическая добавка содержит по меньшей мере один переходный оксид алюминия со средним размером частиц d50 по меньшей мере 7 мкм и диаметром пор от 4,0 нм до 30 нм.
17. Строительная растворная смесь по одному из пп. 1-16, отличающаяся тем, что полученная посредством смешивания смоляного компонента (А) и отверждающего компонента (В) строительная растворная смесь составлена из:
способной к радикальному отверждению смолы в количестве от 5 до 50 % мас.;
реакционноспособного разбавителя  в количестве от 0 до 25 % мас.;
органического пероксида в количестве от 0,5 до 5 % мас.;
ускорителя полимеризации в количестве от 0 до 0,5 % мас.;
по меньшей мере одного переходного оксида алюминия в количестве от 2 до 20 % мас.;
дополнительных неорганических добавок в количестве от 10 до 78 % мас.; и
воды в количестве от 0 до 10 % мас.;
причем сумма всех массовых долей составляет 100 мас.%.
18. Применение двухкомпонентной строительной растворной смеси по одному из предыдущих пунктов для химического крепления конструктивных элементов, таких как анкерные резьбовые стержни, стальная арматура, резьбовые втулки и болты, в высверленных отверстиях, выполненных в минеральном основании.